(57)【特許請求の範囲】
【請求項１】
式（１）で表される、不飽和アルデヒドを分子状酸素により気相接触酸化して不飽和カルボン酸を合成する際に用いられる不飽和カルボン酸合成用触媒の製造方法であって、アンモニウム根、もしくは、含窒素有機化合物を含む触媒前駆体を触媒前駆体１ｇあたり１．５ｌ／ｈ以上４．０ｌ／ｈ以下の酸素含有ガスを流通しながら最高温度が３００℃以上７００℃以下で焼成することを特徴とする触媒の製造方法。
Ｐα１Ｍｏα２Ｖα３Ｃｕα４Ｘα５Ｙα６Ｚα７Ｏα８              （１）
（式中、Ｐ、Ｍｏ、Ｖ、Ｃｕ及びＯはそれぞれリン、モリブデン、バナジウム、銅及び酸素を示す元素記号である。Ｘはヒ素、テルル、アンチモン、セレン、ケイ素からなる群より選ばれた少なくとも１種類の元素を示し、Ｙはビスマス、ジルコニウム、銀、鉄、亜鉛、クロム、マグネシウム、コバルト、マンガン、バリウム、セリウム、ランタンからなる群より選ばれた少なくとも１種類の元素を示し、Ｚはカリウム、ルビジウム、及びセシウムからなる群より選ばれた少なくとも１種類の元素を示す。α１〜α８は各元素の原子比率を表し、α２＝１２のときα１＝０．５〜３、α３＝０．０１〜３、α４＝０．０１〜２、α５＝０．０１〜３、α６＝０〜３、α７＝０．０１〜３であり、α８は前記各成分の原子価を満足するのに必要な酸素の原子比率である。）
【請求項２】
請求項１に記載の製造方法で製造されることを特徴とする不飽和カルボン酸合成用触媒。
【請求項３】
請求項２に記載の不飽和カルボン酸合成用触媒を用いて、不飽和アルデヒドを分子状酸素により気相接触酸化することを特徴とする不飽和カルボン酸の製造方法。
【発明の詳細な説明】
【技術分野】
【０００１】
本発明は、不飽和カルボン酸合成用触媒、その製造方法、およびその触媒を用いた不飽和カルボン酸の製造方法に関するものであり、特に、メタクロレインを分子状酸素により気相接触酸化してメタクリル酸を製造する際に使用されるメタクリル酸合成用触媒に好適なものである。
【背景技術】
【０００２】
メタクロレインを分子状酸素により気相接触酸化してメタクリル酸を製造する触媒としては、モリブドリン酸、モリブドリン酸塩などのヘテロポリ酸を主成分とするものが知られている。また、アクロレインをアクリル酸へ気相接触酸化する触媒としてはモリブデンやビスマスを主体とした複合酸化物触媒が好適であることが知られている。これら触媒の製造方法については数多くの検討がなされており、その多くでは、まず、触媒を構成する各元素を含む水溶液または水性スラリーなどの原料液を調製し、その後、これを乾燥、焼成することで、触媒を製造している。このうち焼成工程に関しても種々の検討がなされている。これらの触媒では、空気、もしくは、その他の気体の流通化で温度の最高値を３００℃以上７００℃以下とし焼成するものが多い。
【０００３】
しかしながら、従来、気体の流量の影響についてはあまり詳しく検討されてきておらず、多く空気流通下とのみ記載されている例が多い。例えば、焼成の際の気体の流量として記載のあるものとして、特許文献１〜３があるが、その実施例では、管状焼成容器を用いており、２７．５ｍｍの管径に対し、空気流量５００ｌ／ｈ〜２０００ｌ／ｈとしているものの、この際の触媒量についての記載はない。雰囲気を制御する技術に関する特許では、気体の流量について具体的な記載があるものがあり、例えば、特許文献４、５の実施例では、管径を８ｍｍとし、触媒量１５ｇについて、気体流量６ｌ／ｈ〜１３ｌ／ｈとしており、これは触媒１ｇあたりになおすと、０．４ｌ／ｈ／ｇから０．９ｌ／ｈ／ｇに相当する。また、特許文献６の実施例では管径を２５ｍｍとし、気体流量を３６ｌ／ｈとし、これは触媒１ｇあたりになおすと、およそ０．９ｌ／ｈ／ｇに相当する。しかしながら、これらの従来技術は、単に実験条件を記載したもので、必ずしも、気体の流量の重要性に着目したものではなく、得られた触媒は、反応成績が十分でなかったり、反応成績の経時低下が大きいなどの問題点を有しており、工業触媒としてはさらに改良が望まれているのが現状である。また、従来、焼成条件のうち、特に気体の流量の影響はよくわかっておらず、単に気体の流量と焼成時間を独立に検討し、経験的に求めた値を最適値として採用してきた経緯があった。
【特許文献１】特開昭５８−６１８３３号公報
【特許文献２】特開昭５８−６７６４３号公報
【特許文献３】特開昭５８−７９５４５号公報
【特許文献４】特開昭５９−６６３４９号公報
【特許文献５】特開昭５９−６９１４８号公報
【特許文献６】特開平８−７９５４５号公報
【発明の開示】
【発明が解決しようとする課題】
【０００４】
本発明は上記事情に鑑みてなされたもので、不飽和アルデヒドを分子状酸素により気相接触酸化して不飽和カルボン酸を合成する際に用いられる不飽和カルボン酸の収率が高い不飽和カルボン酸合成用触媒を提供することを課題とする。
【課題を解決するための手段】
【０００５】
本発明者らは前記触媒について鋭意検討した結果、アンモニウム根、もしくは、含窒素有機化合物を含む触媒前駆体を特定の流量の気体を流通しながら焼成することにより、不飽和アルデヒドの転化率と不飽和カルボン酸の収率が高い不飽和カルボン酸合成用触媒を製造できることを見出し、本発明を完成した。
【０００６】
すなわち、本発明は、（ｉ）式（１）で表される、不飽和アルデヒドを分子状酸素により気相接触酸化して不飽和カルボン酸を合成する際に用いられる不飽和カルボン酸合成用触媒の製造方法であって、アンモニウム根、もしくは、含窒素有機化合物を含む触媒前駆体を触媒前駆体１ｇあたり１．５ｌ／ｈ以上４．０ｌ／ｈ以下の酸素含有ガスを流通しながら最高温度が３００℃以上７００℃以下で焼成することを特徴とする触媒の製造方法、
Ｐα１Ｍｏα２Ｖα３Ｃｕα４Ｘα５Ｙα６Ｚα７Ｏα８              （１）
（式中、Ｐ、Ｍｏ、Ｖ、Ｃｕ及びＯはそれぞれリン、モリブデン、バナジウム、銅及び酸素を示す元素記号である。Ｘはヒ素、テルル、アンチモン、セレン、ケイ素からなる群より選ばれた少なくとも１種類の元素を示し、Ｙはビスマス、ジルコニウム、銀、鉄、亜鉛、クロム、マグネシウム、コバルト、マンガン、バリウム、セリウム、ランタンからなる群より選ばれた少なくとも１種類の元素を示し、Ｚはカリウム、ルビジウム、及びセシウムからなる群より選ばれた少なくとも１種類の元素を示す。α１〜α８は各元素の原子比率を表し、α２＝１２のときα１＝０．５〜３、α３＝０．０１〜３、α４＝０．０１〜２、α５＝０．０１〜３、α６＝０〜３、α７＝０．０１〜３であり、α８は前記各成分の原子価を満足するのに必要な酸素の原子比率である。）（ｉｉ）上記製造方法で製造された触媒、（ｉｉｉ）上記触媒を用いて、不飽和アルデヒドを分子状酸素により気相接触酸化することを特徴とする不飽和カルボン酸の製造方法である。
【発明の効果】
【０００７】
本発明の触媒の製造方法により、不飽和アルデヒドを分子状酸素により気相接触酸化する際に用いられる不飽和カルボン酸の収率が高い不飽和カルボン酸合成用触媒を製造することができる。本発明の触媒を用いて高収率で不飽和カルボン酸を製造することができる。
【発明を実施するための最良の形態】
【０００８】
以下、本発明について詳細に説明する。
本発明でいう不飽和カルボン酸とはメタクリル酸、アクリル酸などであり、不飽和アルデヒドとはこれら不飽和カルボン酸に対応するアルデヒド類、メタクロレイン、アクロレインなどである。
【０００９】
本発明は、式（１）で表される、不飽和アルデヒドを分子状酸素により気相接触酸化して不飽和カルボン酸を合成する際に用いられる不飽和カルボン酸合成用触媒の製造方法であって、アンモニウム根、もしくは、含窒素有機化合物を含む触媒前駆体を最高温度を３００℃以上７００℃以下とし気体の流通下で焼成する際に、触媒前駆体１ｇあたり１．５ｌ／ｈ以上４．０ｌ／ｈ以下の空気等の酸素含有ガスを流通しながら焼成することを特徴とする触媒の製造方法である。
【００１０】
本発明は、不飽和カルボン酸合成用触媒の製造一般について用いることが可能であるが、特に、メタクロレインを分子状酸素により気相接触酸化してメタクリル酸を製造する際に使用されるメタクリル酸合成用触媒の製造方法に好適であり、触媒の化学構造がヘテロポリ酸のケギン構造を含むものである場合にさらに好適であり、触媒の焼成前の前駆体にヘテロポリ酸のドーソン構造を含むものである場合に特に好適である。
【００１１】
本発明に用いる不飽和カルボン酸合成用触媒の元素組成は特に制限しないが、下記式（１）で表される組成を有し、メタクロレインを分子状酸素により気相接触酸化してメタクリル酸を合成する際に使用されるメタクリル酸合成用触媒の製造方法に関して特に好適である。
Ｐα１Ｍｏα２Ｖα３Ｃｕα４Ｘα５Ｙα６Ｚα７Ｏα８              （１）
（式中、Ｐ、Ｍｏ、Ｖ、Ｃｕ及びＯはそれぞれリン、モリブデン、バナジウム、銅及び酸素を示す元素記号である。Ｘはヒ素、テルル、アンチモン、セレン、ケイ素からなる群より選ばれた少なくとも１種類の元素を示し、Ｙはビスマス、ジルコニウム、銀、鉄、亜鉛、クロム、マグネシウム、コバルト、マンガン、バリウム、セリウム、ランタンからなる群より選ばれた少なくとも１種類の元素を示し、Ｚはカリウム、ルビジウム、及びセシウムからなる群より選ばれた少なくとも１種類の元素を示す。α１〜α８は各元素の原子比率を表し、α２＝１２のときα１＝０．５〜３、α３＝０．０１〜３、α４＝０．０１〜２、α５＝０．０１〜３、α６＝０〜３、α７＝０．０１〜３であり、α８は前記各成分の原子価を満足するのに必要な酸素の原子比率である。）
【００１２】
本発明の不飽和カルボン酸合成用触媒を製造する際には、好ましくは、まず、触媒を構成する各元素を、例えば上記式（１）に示される比率など、で含む原料液を調製し（原料液調製工程）、ついで、これを乾燥する（乾燥工程）ことにより、触媒前駆体を製造する。
【００１３】
原料液の調製方法には特に制限はないが、水に各元素の原料を投入し、３０〜１００℃に加熱、撹拌してスラリー状の原料液を調製する方法が好ましい。水の使用量は、各元素の原料の合計１００質量部に対して、２００〜１０００質量部が好ましい。
【００１４】
各元素の原料としては、各元素の酸化物、硝酸塩、炭酸塩、アンモニウム塩等を適宜選択して使用することができる。例えば、モリブデンの原料としてはモリブデン酸や三酸化モリブデンが好ましいが、パラモリブデン酸アンモニウム等も使用できる。リンの原料としては、正リン酸、五酸化リン、リン酸アンモニウム等が使用できる。バナジウムの原料としては、メタバナジン酸アンモニウム、五酸化二バナジウム等が使用できる。また、銅の原料としては硝酸銅、硫酸銅、炭酸銅等が使用できる。調製の中途ではアンモニウム根、もしくは、含窒素有機化合物を含むよう調製することが必須であり、アンモニウム根、もしくは、含窒素有機化合物を調製過程の中途で加えることが好ましい。このアンモニウム根、もしくは、含窒素有機化合物は焼成後の触媒ではほとんど残っていなくてもかまわないが、通常は微量残存するか、その分解生成物が微量残存する。
【００１５】
原料液の調製スケールには特に制限はないが、モリブデンなど主となる原料の一回の使用量として好ましくは１００ｇ〜１０ｔ、より好ましくは１ｋｇ〜１ｔであると、良好な原料液を安定に調製することができる。
【００１６】
このような原料液を乾燥し、触媒前駆体を得る乾燥工程の具体的な方法には特に制限はないが、例えば蒸発乾固法、噴霧乾燥法、ドラム乾燥法、気流乾燥法等が挙げられる。乾燥に使用する乾燥機の種類、機種、乾燥時の温度、雰囲気等には特に制限はなく、例えば、空気雰囲気下１００〜１８０℃で０．１〜２０時間乾燥する条件などが挙げられるが、乾燥条件を変えることによって、触媒前駆体の流動性、成型性、などの物性を制御できるため、目的に応じた条件を設定することが好ましい。
【００１７】
ついで、このように乾燥して得られたアンモニウム根、もしくは、含窒素有機化合物を含む触媒前駆体を触媒前駆体１ｇあたり１．５ｌ／ｈ以上４．０ｌ／ｈ以下の気体を流通しながら最高温度が３００以上７００℃以下で焼成する焼成工程を行う。また、焼成工程の前には、必要に応じて、触媒前駆体を成形する成形工程を実施してもよい。
その際、具体的な成形方法には特に制限はなく、公知の乾式および湿式の成形方法が適用でき、例えば、打錠成形、プレス成形、押出成形、造粒成形等が挙げられる。成形品の形状についても特に限定されず、例えば、円柱状、リング状、球状等の形状が挙げられる。また、成形時には、触媒前駆体に担体等を添加せず、触媒前駆体のみを成形することが好ましいが、必要に応じて、例えばグラファイトやタルクなどの公知の添加剤を加えてもよい。
【００１８】
焼成工程で流通させる気体には特に制限はないが、空気等の酸素含有ガス流通下または不活性ガス流通下で焼成するのが特に好適である。ここで不活性ガスとは触媒活性を低下させないような気体のことを指し、窒素、炭酸ガス、ヘリウム、アルゴン等が挙げられる。前記気体としては、空気、窒素、酸素と空気の混合ガス、これらの混合ガスが好ましく、空気がより好ましい。
【００１９】
焼成容器の形状に特に制限はないが、断面積を２ｃｍ２以上１００ｃｍ２以下とする管状焼成容器を用いるのが好適である。これより細い管状焼成容器を用いるのは工業的な生産性が低下するため好ましくなく、太い形状のものは温度コントロールが難しく、焼成中にホットスポットが発生し触媒が破壊する恐れが増大する。
【００２０】
焼成容器に触媒前駆体を充填した上で、気体の流量を触媒前駆体１ｇあたり１．５ｌ／ｈ以上４．０ｌ／ｈ以下として焼成する。焼成容器内の温度が３００℃より低いうちは、流量は１．５ｌ／ｈ未満でもよいが、３００℃以上からは１．５ｌ／ｈ以上であることが必須である。可能であれば４．０ｌ／ｈ／ｇに近くなるよう気体の流量を上げることが望ましい。４．０ｌ／ｈ／ｇより大きい流量では、焼成を行う場合に圧損が大きくなりすぎるので、工業的規模での触媒製造には好ましくない。
【００２１】
焼成温度の最高値は３００℃以上７００℃以下であることが必要であり、３２０℃以上４５０℃以下であることがより好ましい。焼成温度の最高値に達してからの温度保持時間が重要であり、この温度保持時間はアンモニウム根もしくは含窒素有機化合物の残留量を元に決定するのがよい。アンモニウム根もしくは含窒素有機化合物の残留量の最適値は触媒の使用方法などにより変化するが、通常、アンモニウム根もしくは含窒素有機化合物の残留量は触媒単位重量あたり０．００１ｍｍｏｌ／ｇ以上、１ｍｍｏｌ／ｇ以下の値を目標値とする。アンモニウム根もしくは含窒素有機化合物の残留量を目標値以下とするには焼成温度の最高値の温度保持時間をある程度長くする必要がある、ただし、焼成温度の最高値の温度保持時間を長くしすぎると、触媒の比表面積および活性が低下するので、焼成温度の最高値の温度保持時間は可能な限り短時間となるよう調整することが望ましい。
【００２２】
こうして製造された不飽和カルボン酸合成用触媒に、例えば、メタクロレインと分子状酸素を含む原料ガスを接触させることにより、メタクロレインが分子状酸素により気相接触酸化され、メタクリル酸が得られる。
【００２３】
ここでメタクロレインの酸化に関して、原料ガス中のメタクロレイン濃度には制限はなく、任意の濃度に設定できるが、１〜２０容量％が適当であり、特に３〜１０容量％が好ましい。原料ガス中の分子状酸素濃度は、メタクロレイン１モルに対して０．５〜４モルが好ましく、より好ましくは１〜３モルである。また、原料ガスには、希釈のために窒素、炭酸ガス等の不活性ガスを加えてもよいし、水蒸気を加えてもよい。反応圧力は、通常、常圧から数百ｋＰａまでの範囲内で設定される。反応温度は、通常、２３０〜４５０℃の範囲内で設定され、メタクリル酸収率の点からは、２５０〜４００℃が好ましい。
【００２４】
以上説明した不飽和カルボン酸合成用触媒の製造方法により、従来より好ましい構造部分が増えた高性能な触媒が得られる。
【実施例】
【００２５】
以下、本発明について、メタクロレインの酸化に関して実施例を挙げて具体的に説明するが、本発明はこれらの実施例に限定されるものではない。
また、下記の実施例および比較例中の「部」は質量部である。
原料ガスおよび生成物の分析はガスクロマトグラフィーを用いて行った。なお、メタクロレインの転化率、生成するメタクリル酸の選択率および収率は以下のように定義される。
メタクロレインの転化率（％）＝（Ｂ／Ａ）×１００
メタクリル酸の選択率（％）＝（Ｃ／Ｂ）×１００
メタクリル酸の収率（％）＝（Ｃ／Ａ）×１００
ここで、Ａは供給したメタクロレインのモル数、Ｂは反応したメタクロレインのモル数、Ｃは生成したメタクリル酸のモル数である。
【００２６】
［実施例１］
（１）原料液調製工程
（Ａ液の調製）
純水２００部に、三酸化モリブデン１００部、８５質量％リン酸６．６７部、メタバナジン酸アンモニウム３．３９部、６０％砒酸水溶液９．５９部を加え、１００℃の還流下で５時間攪拌してＡ液を調製した。
Ａ液中に含まれるアンモニウムの量は、Ａ液中に含まれるモリブデン原子１２モルに対して０．５モルであった。
（Ｂ液の調製）
重炭酸セシウム１０．１０部を純水２８．４３部に５０℃で溶解してＢ液を調製した。
（Ｃ液の調製）
２５質量％アンモニア水４１．３４部をＣ液とした。
Ｃ液中に含まれるアンモニウムの量は、Ａ液中に含まれるモリブデン原子１２モルに対して１０．５モルであった。
（Ａ液、Ｂ液、Ｃ液の混合）
Ａ液を７０℃まで冷却した後、Ｂ液を攪拌しながらＡ液に混合し、１０分間攪拌してＡ−Ｂ混合液を調製した。次いで、Ａ−Ｂ混合液を撹拌しながら、このＡ−Ｂ混合液にＣ液を１０分間かけて徐々に添加した。Ｃ液混合後、５０℃で６０分間撹拌保持し、Ａ−Ｂ−Ｃ混合液を調製した。
このようにして得られたＡ−Ｂ−Ｃ混合液を液温５０℃で撹拌しながら、これに硝酸第二銅２．１０部、硝酸第二鉄０．４７部を純水９．８０部に溶解した溶液を加えて、触媒前駆体を含むスラリーを得た。このスラリーのｐＨを測定したところ６．５であった。
（２）乾燥工程
この触媒前駆体を含むスラリーを１０１℃まで加熱し、撹拌しながら蒸発乾固した後、さらに、１３０℃で１６時間乾燥して、触媒前駆体を得た。
（３）成形工程
得られた触媒前駆体を打錠成形機により、外径５ｍｍ、内径２ｍｍ、長さ５ｍｍのリング状に成形した。
（４）焼成工程
内径３ｃｍの円筒状石英ガラス製焼成容器に成型した触媒前駆体を入れた。気体流量４．０ｌ／ｈ／ｇとして空気流通下、１０℃／ｈで昇温、３８０℃にて２時間焼成して、触媒を得た。この触媒を反応管に充填し、下記条件で気相接触酸化によるメタクリル酸の製造を実施した。結果を表１に示す。
【００２７】
（反応条件）
反応ガス：メタクロレイン５容量％、酸素１０容量％、水蒸気３０容量％、窒素５５容量％の混合ガス
反応温度：２９０℃
反応圧力：１０１ｋＰａ
接触時間：３．６秒
【００２８】
［実施例２］
純水２００部に、三酸化モリブデン１００部、８５質量％リン酸６．６７部、７０．９質量％シュウ酸バナジル７．５９部、硝酸第二銅２．１０部、硝酸第二鉄０．４７部、酸化テルル３．７０部を加え、１００℃の還流下で５時間攪拌してＡ液を調製した以外は、実施例１と同様にして、メタクリル酸製造用触媒を製造した。なお、乾燥工程の前に触媒前駆体を含むスラリーのｐＨを測定したところ５．５であった。
この触媒を反応管に充填し、実施例１と同様の条件で気相接触酸化によるメタクリル酸の製造を実施した。結果を表１に示す。
【００２９】
［実施例３］
純水２００部に、三酸化モリブデン１００部、８５質量％リン酸６．６７部、７０．９質量％シュウ酸バナジル７．５９部、硝酸第二銅２．１０部、硝酸マンガン２．４９部、三酸化アンチモン３．３８部を加え、１００℃の還流下で５時間攪拌してＡ液を調製した以外は、実施例１と同様にして、メタクリル酸製造用触媒を製造した。なお、乾燥工程の前に触媒前駆体を含むスラリーのｐＨを測定したところ６．４であった。
この触媒を反応管に充填し、実施例１と同様の条件で気相接触酸化によるメタクリル酸の製造を実施した。結果を表１に示す。
【００３０】
［比較例１］
実施例１における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて２時間焼成して、触媒を得た。この触媒を反応管に充填し、実施例１と同様の条件で気相接触酸化によるメタクリル酸の製造を実施した。結果を表１に示す。
【００３１】
［比較例２］
実施例２における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて２時間焼成して、触媒を得た。この触媒を反応管に充填し、実施例１と同様の条件で気相接触酸化によるメタクリル酸の製造を実施した。結果を表１に示す。
【００３２】
［比較例３］
実施例３における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて２時間焼成して、触媒を得た。この触媒を反応管に充填し、実施例１と同様の条件で気相接触酸化によるメタクリル酸の製造を実施した。結果を表１に示す。
【００３３】
［比較例４］
実施例１における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて５時間焼成して、触媒を得た。この触媒を反応管に充填し、実施例１と同様の条件で気相接触酸化によるメタクリル酸の製造を実施した。結果を表１に示す。
【００３４】
［比較例５］
実施例２における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて５時間焼成して、触媒を得た。この触媒を反応管に充填し、実施例１と同様の条件で気相接触酸化によるメタクリル酸の製造を実施した。結果を表１に示す。
【００３５】
［比較例６］
実施例３における（１）原料液調製工程〜（３）成形工程までを行い、内径３ｃｍの円筒状石英ガラス製焼成容器に成型した触媒前駆体を入れた。気体流量０．５ｌ／ｈ／ｇとして空気流通下、１０℃／ｈで昇温、３８０℃にて５時間焼成して、触媒を得た。この触媒を反応管に充填し、実施例１と同様の条件で気相接触酸化によるメタクリル酸の製造を実施した。結果を表１に示す。
【００３６】
［実施例４］
実施例１における（１）原料液調製工程〜（３）成形工程までを行い、内径３ｃｍの円筒状石英ガラス製焼成容器に成型した触媒前駆体を入れた。気体流量２．０ｌ／ｈ／ｇとして空気流通下、１０℃／ｈで昇温、３８０℃にて３時間焼成して、触媒を得た。この触媒を反応管に充填し、実施例１と同様の条件で気相接触酸化によるメタクリル酸の製造を実施した。結果を表１に示す。
【００３７】
［実施例５］
実施例２における（１）原料液調製工程〜（３）成形工程までを行い、内径３ｃｍの円筒状石英ガラス製焼成容器に成型した触媒前駆体を入れた。気体流量２．０ｌ／ｈ／ｇとして空気流通下、１０℃／ｈで昇温、３８０℃にて３時間焼成して、触媒を得た。この触媒を反応管に充填し、実施例１と同様の条件で気相接触酸化によるメタクリル酸の製造を実施した。結果を表１に示す。
【００３８】
［実施例６］
実施例３における（１）原料液調製工程〜（３）成形工程までを行い、内径３ｃｍの円筒状石英ガラス製焼成容器に成型した触媒前駆体を入れた。気体流量２．０ｌ／ｈ／ｇとして空気流通下、１０℃／ｈで昇温、３８０℃にて３時間焼成して、触媒を得た。この触媒を反応管に充填し、実施例１と同様の条件で気相接触酸化によるメタクリル酸の製造を実施した。結果を表１に示す。
【００３９】
【表１】
0005069152.tif 000002
【００４０】
表１に示すように、各実施例で得られたメタクリル酸合成用触媒を使用すると、比較例１〜３以上の収率でメタクリル酸を製造できた。